(57)【要約】本発明は、内側空間（１３）を定義付ける外側密封エンベロープ（１５）、及び充填空間を有する（３１）、内側空間（１３）において配置される発光管（３０）を有する、石英メタルハライドランプ（１０）に係る。化学充填は、充填空間（３１）において配置される。化学充填は、ハロゲン化ナトリウム及びハロゲン化ランタノイドを有する。ハロゲン化ランタノイドは、ヨウ化ユーロピウム、臭化ユーロピウム、ヨウ化プラセオジム、臭化プラセオジム、ヨウ化イッテルビウム、臭化イッテルビウム、及びそれらの組合せを有する群から選択される。ハロゲン化ランタノイドは、化学充填の２乃至６重量パーセントである。電極（２１，２２）は、充填空間（３１）内に部分的に配置される。
2008519412.tif 000002
【特許請求の範囲】
【請求項１】
石英メタルハライドランプであって：
内側空間を定義付ける外側密封エンベロープと；
充填空間を有する、前記内側空間において配置される発光管と；
ハロゲン化ナトリウムとハロゲン化ランタノイドとを有する、前記充填空間において配置される化学充填と；
前記充填空間内に部分的に配置される電極と；
を有し、
前記ハロゲン化ランタノイドは、ヨウ化ユーロピウムと、臭化ユーロピウムと、ヨウ化プラセオジムと、臭化プラセオジムと、ヨウ化イッテルビウムと、臭化イッテルビウムと、それらの組合せとを有する群から選択され、
前記ハロゲン化ランタノイドは、前記化学充填の２乃至６重量パーセントである、
石英メタルハライドランプ。
【請求項２】
ヨウ化セリウムは、前記ハロゲン化ランタノイドの群の１つであり、
前記ハロゲン化ランタノイドは、前記化学充填の２乃至５．４重量パーセントである、
請求項１記載の石英メタルハライドランプ。
【請求項３】
ヨウ化セリウムは、前記ハロゲン化ランタノイドの群の１つであり、
前記ハロゲン化ランタノイドは、前記化学充填の２乃至６重量パーセントであり、前記ハロゲン化ナトリウムは、前記化学充填の７５重量パーセントより大きい、
請求項１記載の石英メタルハライドランプ。
【請求項４】
臭化セリウムは、前記ハロゲン化ランタノイドの群の１つであり、
前記ハロゲン化ランタノイドは、前記化学充填の２乃至４．０重量パーセントである、
請求項１記載の石英メタルハライドランプ。
【請求項５】
臭化セリウムは、前記ハロゲン化ランタノイドの群の１つであり、
前記ハロゲン化ランタノイドは、前記化学充填の２乃至６重量パーセントであり、前記ハロゲン化ナトリウムは、前記化学充填の７７重量パーセントより大きい、
請求項１記載の石英メタルハライドランプ。
【請求項６】
前記化学充填は更に、ハロゲン化スカンジウムを有する、
請求項１記載の石英メタルハライドランプ。
【請求項７】
前記化学充填は更に、ハロゲン化スカンジウムとハロゲン化リチウムとを有する、
請求項１記載の石英メタルハライドランプ。
【請求項８】
前記化学充填は更に、ハロゲン化インジウムとハロゲン化タリウムとを有する、
請求項１記載の石英メタルハライドランプ。
【請求項９】
前記電極は、トリエーテッドタングステン電極であり、前記化学充填は更に、ヨウ化トリウムを有する、
請求項１記載の石英メタルハライドランプ。
【請求項１０】
前記ヨウ化トリウムは、前記化学充填の１乃至４重量パーセントである、
請求項９記載の石英メタルハライドランプ。
【請求項１１】
前記化学充填は更に、水銀を有する、
請求項１記載の石英メタルハライドランプ。
【請求項１２】
前記電極と接触して前記充填空間内に配置される開始希ガス、を更に有する、
請求項１記載の石英メタルハライドランプ。
【請求項１３】
前記開始希ガスは、Ａｒ，Ｘｅ，Ｎｅ，及びＫｒを有する群から選択される、
請求項１２記載の石英メタルハライドランプ。
【請求項１４】
前記ハロゲン化ランタノイドは、前記化学充填の３乃至５重量パーセントである、
請求項１記載の石英メタルハライドランプ。
【請求項１５】
前記石英メタルハライドランプの定格出力は、２５ワットより大きいか同等であり、２０００ワットより小さいか同等である、
請求項１記載の石英メタルハライドランプ。
【請求項１６】
石英メタルハライドランプであって：
内側空間を定義付ける外側密封エンベロープと；
充填空間を有する、前記内側空間において配置される発光管と；
水銀と、ハロゲン化ナトリウムと、ハロゲン化ランタノイドと、ハロゲン化スカンジウムとを有する、前記充填空間において配置される化学充填と；
前記充填空間において配置される開始希ガスと；
前記開始希ガスと直接接触する前記発光管において位置付けられる電極と；
を有し、
前記ハロゲン化ランタノイドは、ヨウ化セリウムと、臭化セリウムと、ヨウ化ユーロピウムと、臭化ユーロピウムと、ヨウ化プラセオジムと、臭化プラセオジムと、ヨウ化イッテルビウムと、臭化イッテルビウムと、それらの組合せとを有する群から選択され、
前記ハロゲン化ナトリウムは、前記化学充填の７７重量パーセントより大きい、
石英メタルハライドランプ。
【請求項１７】
前記化学充填は更に、ハロゲン化リチウムを有する、
請求項１６記載の石英メタルハライドランプ。
【請求項１８】
前記電極は、トリエーテッドタングステン電極であり、前記化学充填は更に、ヨウ化トリウムを有する、
請求項１６記載の石英メタルハライドランプ。
【請求項１９】
前記ヨウ化トリウムは、前記化学充填の１乃至４重量パーセントである、
請求項１８記載の石英メタルハライドランプ。
【請求項２０】
石英メタルハライドランプであって：
内側空間を定義付ける外側密封エンベロープと；
充填空間を有する、前記内側空間において配置される発光管と；
水銀と、ハロゲン化ナトリウムと、ハロゲン化ランタノイドと、ハロゲン化インジウムと、ハロゲン化タリウムとを有する、前記充填空間において配置される化学充填と；
前記充填空間において配置される開始希ガスと；
前記開始希ガスと直接接触する前記発光管において位置付けられる電極と；
を有し、
前記ハロゲン化ランタノイドは、ヨウ化セリウムと、臭化セリウムと、ヨウ化ユーロピウムと、臭化ユーロピウムと、ヨウ化プラセオジムと、臭化プラセオジムと、ヨウ化イッテルビウムと、臭化イッテルビウムと、それらの組合せとを有する群から選択され、
前記ハロゲン化ランタノイドは、前記化学充填の２乃至６重量パーセントである、
石英メタルハライドランプ。
【請求項２１】
前記電極は、トリエーテッドタングステン電極であり、前記化学充填は更に、ヨウ化トリウムを有する、
請求項２０記載の石英メタルハライドランプ。
【請求項２２】
前記ヨウ化トリウムは、前記化学充填の１乃至４重量パーセントである、
請求項２１記載の石英メタルハライドランプ。
【発明の詳細な説明】
【技術分野】
【０００１】
本発明は、全般的に石英メタルハライドランプに係り、より特には、向上されたルーメン維持を有する石英メタルハライドランプに係る。
【背景技術】
【０００２】
ナトリウム及びスカンジウム化学を有する石英メタルハライドランプは、効果的な白色光及び長い寿命を与え、工業、小売業、及び屋外照明の市場において好まれるランプとなってきている。しかしながら、かかるランプのルーメン維持は、改良が必要である。ルーメン出力は、ランプの寿命と共に低下し、より多くのランプ又はより早い交換が求められる。石英メタルハライドランプが古くなると、発光管内の高温によってタングステンは、電極から放電ベッセル又は発光管の壁上へと蒸発し、壁を黒化する。この電極の弱体化によってもたらされる高温は、石英ハライドランプにとって重要な劣化の要因である。
【０００３】
石英メタルハライドランプに対するルーメン維持は、百（１００）時間の稼働後のランプの光出力に対するＹ時間の稼働後の光出力のパーセントでの比率として定義付けられる。石英メタルハライドランプは、Ｙ時間でＸ％の平均ルーメン維持に対して評定される。市販されている石英メタルハライドランプに対する典型的な寿命末期比は、定格光の６０％乃至４０％である。
【発明の開示】
【発明が解決しようとする課題】
【０００４】
本発明は、石英メタルハライドランプに向上されたルーメン維持を与える、ことを目的とする。
【課題を解決するための手段】
【０００５】
本発明の一態様は、内側空間を定義付ける外側密封エンベロープ、及び、充填空間を有する、内側空間において配置される発光管を有する、石英メタルハライドランプを与える。化学充填は、充填空間において配置される。化学充填は、ハロゲン化ナトリウム及びハロゲン化ランタノイドを有し、ハロゲン化ランタノイドは、ヨウ化ユーロピウム、臭化ユーロピウム、ヨウ化プラセオジウム、臭化プラセオジウム、ヨウ化イッテルビウム、臭化イッテルビウム、及びそれらの組合せを有する群から選択される。ハロゲン化ランタノイドは、化学充填の２乃至６重量パーセントである。電極は、充填空間内に部分的に配置される。
【０００６】
本発明の第２の態様は、内側空間を定義付ける外側密封エンベロープ及び内側空間において配置される発光管を有する、石英メタルハライドランプを与える。発光管は、充填空間、及び充填空間において配置される化学充填を有する。化学充填は、水銀、ハロゲン化ナトリウム、ハロゲン化ランタノイド、及びハロゲン化スカンジウムを有する。開始希ガス（ｓｔａｒｔ−ｕｐ  ｒａｒｅ  ｇａｓ）は、充填空間において配置され、電極は、開始希ガスと接触して発光管において位置付けられる。ハロゲン化ランタノイドは、ヨウ化セリウム、臭化セリウム、ヨウ化ユーロピウム、臭化ユーロピウム、ヨウ化プラセオジウム、臭化プラセオジウム、ヨウ化イッテルビウム、臭化イッテルビウム、及びその組合せを有する群から選択される。ハロゲン化ナトリウムは、化学充填の７７重量パーセントより大きい。
【０００７】
本発明の第３の態様は、内側空間を定義付ける外側密封エンベロープ及び内側空間において配置される発光管を有する、石英メタルハライドランプを与える。発光管は、化学充填を有する充填空間、及び充填空間において配置される化学充填を有する。化学充填は、水銀、ハロゲン化ナトリウム、ハロゲン化ランタノイド、ハロゲン化インジウム、ハロゲン化タリウムを有する。ハロゲン化ランタノイドは、ヨウ化セリウム、臭化セリウム、ヨウ化ユーロピウム、臭化ユーロピウム、ヨウ化プラセオジム、臭化プラセオジム、ヨウ化イッテルビウム、臭化イッテルビウム、それらの組合せを有する群から選択される。ハロゲン化ランタノイドは、化学充填の２乃至６重量パーセントである、
【発明を実施するための最良の形態】
【０００８】
本発明の前述の及び他の形式、特性、及び利点は、添付の図面を参照する以下の現在望ましい実施例の詳細な説明から更に明らかとなる。詳細な説明及び図面は、本発明の単なる例証であり、制限的なものではなく、本発明の範囲は、添付の請求項及び同等のものによって定義付けられる。
【０００９】
図１は、本発明に従った石英メタルハライドランプの前面図である。石英メタルハライドランプ１０は、内側空間１３を定義付ける外側密封エンベロープ１５を有し、放電ベッセル又は発光管３０は、内側空間１３において配置され、充填空間３１を有する。発光管３０は、充填空間３１を封入するシリンダである。化学充填は、発光管３０の充填空間３１において配置され、電極２１及び２２は、閉じられた発光管３０の対向する端部において充填空間３１内に部分的に配置される。電極２１及び電極２２は、所定のギャップＤを有する発光管３０の閉鎖端部によって適所に保持され、発光管３０内にアークを生成するよう動作可能である。
【００１０】
化学充填は、発光管３０の充填空間３１へと置かれ、開始希ガスは、化学充填によって占められていない充填空間３１を充填する。電極２１及び電極２２が所定のギャップＤを有して適所に保持され、発光管３０の端部は、充填空間３１内の開始希ガス及び化学充填を封入するよう密封される。
【００１１】
電極２１は、電流リードスルー（ｃｕｒｒｅｎｔ  ｌｅａｄ−ｔｈｒｏｕｇｈ）３５及び３６に対して接続される。補助開始プローブ３７及びスイッチ３８は、ランプの開始を促進するよう与えられる。２つのゲッタ４０及び４１は、外側密封エンベロープ１５内でガス混入物を吸収する。発光管３０は、金属ストラップ４２及び４３を有してフレーム上に取り付けられる。電流コンダクタ４５は、コンダクタ２０を介して電流リードスルー３３及び３４に対して接続される。ワイヤ２３，電流コンダクタ２４，４５，４６及び４７、ステム４８、並びに発光管３０は、外側密封エンベロープ１５において収容され、発光管３０を内側空間１３において位置決めするよう構造を与える。一実施例では、真空は、発光管３０と外側密封エンベロープ１５との間の内側空間１３において存在する。他の実施例では、大気圧範囲０．１乃至０．７におけるニトロゲンは、発光管３０と外側密封エンベロープ１５との間の内側空間１３において存在する。電流コンダクタ４６及び４７は、ランプキャップ１６に対して接続される。電流コンダクタ４７は、キャップシェル１７に対して接続され、コンダクタ４６は、キャップアイレット１８に対して接続される。
【００１２】
交流（ＡＣ）は、ランプキャップ１６に対して供給され、電極２１，２２に対して流れ、電極２１，２２間でアークを生成する。電極２１，２２間のアークは、開始希ガスの原子及び分子をイオン化し、化学充填は蒸発して放射性となる。故に、石英メタルハライドランプ１０は、電流が発光管３０内でアークを生成する際、光を作る。
【００１３】
典型的には、発光管３０は、溶融石英を有して作られ、電極２１，２２は、タングステンを有して作られる。一実施例では、電極２１及び電極２２は、トリウムがタングステン電極において有されるトリエーテッドタングステンから作られる。一実施例では、外側密封エンベロープ１５は、多種のガラス材料を有して作られる。一実施例では、石英メタルハライドランプ１０の定格出力は、２５ワットより大きいか同等、あるいは、２０００ワットより小さいか同等である。
【００１４】
図示される構造は、典型的なものであり、本発明の範囲を制限するよう意図されない。本発明の利点及び有利点は、化学充填が以下に説明される通り発光管３０内で封入される際、いかなる石英メタルハライドランプ１０の構造に対しても達成され得る。
【００１５】
発光管３０において配置される化学充填は、化学充填の２重量％乃至６重量％の重量パーセントを有する少なくとも１つのハロゲン化ランタノイド、及び少なくとも１つのハロゲン化ナトリウムを有する。水銀は、化学充填において有される。開始希ガスはまた、発光管３０において配置される。開始希ガスは、Ａｒ，Ｘｅ，Ｎｅ，及びＫｒの群から選択され得る。
【００１６】
一実施例では、発光管３０において配置される化学充填は、ハロゲン化ナトリウム、ハロゲン化スカンジウム、ハロゲン化インジウム、ハロゲン化タリウム、及びその組合せと組み合わせて、化学充填の２重量％乃至６重量％の重量パーセントを有するハロゲン化ランタノイドを少なくとも１つ有する。一実施例では、ハロゲン化ランタノイドは、ヨウ化セリウム（ＣｅＩ３）及び臭化セリウム（ＣｅＢｒ３）、ヨウ化ユーロピウム（ＥｕＩ３）、臭化ユーロピウム（ＥｕＢｒ３）、ヨウ化プラセオジウム（ＰｒＩ３）、臭化プラセオジウム（ＰｒＢｒ３）、ヨウ化イッテルビウム（ＹｂＩ３）、臭化イッテルビウム（ＹｂＢｒ３）、及びその組合せを有する群から選択される。一実施例では、ハロゲン化ランタノイドは、３ｗｔ％乃至５ｗｔ％の重量パーセントを有する。
【００１７】
ハロゲン化ランタノイドは、電極２１，２２の温度を低減させる。仕事関数は、エネルギの大きさを有する量（ａ  ｑｕａｎｔｉｔｙ  ｗｉｔｈ  ｄｉｍｅｎｓｉｏｎｓ  ｏｆ  ｅｎｅｒｇｙ）であり、所定の温度における固体の熱電子放出を確定する。セリウム、ユーロピウム、イッテルビウム、及びプラセオジウムの仕事関数は低く、電極２１，２２の温度を低減する。これは結果として、電極２１，２２からのタングステンの蒸発の低減、及び壁の黒化の低減をもたらし、ルーメン維持を向上させる。セリウム、ユーロピウム、イッテルビウム、及びプラセオジウムの仕事関数は、夫々、２．７ｅＶ，２．５４ｅＶ，２．５９ｅＶ、及び２．８ｅＶ，である。
【００１８】
電極２１，２２がトリエーテッドタングステン電極である実施例に対して、化学充填は、ヨウ化トリウム（ＴｈＩ４）を更に有し得る。一実施例では、該ＴｈＩ４は、化学充填の１ｗｔ％乃至４ｗｔ％の重量パーセントを有する。他の実施例では、ＴｈＩ４は、２ｗｔ％乃至３ｗｔ％の重量パーセントを有する。
【００１９】
長周期寿命試験は、ＮａＩ−ＳｃＩ３と混合されるＣｅＩ３を有する化学充填を有するトリエーテッドタングステン電極を有する石英メタルハライドランプのルーメン維持要因を評価するよう、実行される。試験ランプ１は、２％のトリエーテッドタングステン電極、及びＮａＩ−ＳｃＩ３と混合される３ｗｔ％のＣｅＩ３の化学充填を有する。モルパーセントでは、試験ランプ１は、９３．８モル％のＮａＩ、５．０モル％のＳｃＩ３、及び１．２モル％のＣｅＩ３を有した。試験ランプ２は、１％のトリエーテッドタングステン電極、及び、ＮａＩ−ＳｃＩ３と混合される２．４ｗｔ％のＣｅＩ３を有する化学充填を有した。モルパーセントでは、試験ランプ２は、９５．７モル％のＮａＩ、３．５モル％のＳｃＩ３、及び０．８モル％のＣｅＩ３を有した。表１は、試験ランプ及び基準ランプに対する化学充填の詳細を示す。ＣｅＩ３が化学充填において有された石英メタルハライド試験ランプはまた、化学充填に対して加えられる少量のスカンジウムを有した。十分な水銀量は、開始希ガスがイオン化される後、発光管３０内でアークを維持するよう、化学充填に対して加えられる。試験ランプ及び基準ランプは全て、アルゴン開始希ガスを有した。
【００２０】
【表１】
2008519412.tif 000003
【００２１】
試験ランプ及び基準ランプは、図１中に示される構造であった。全てのランプは、一定ワット量自動変圧器バラスト上の垂直方向ベースアップ位置において古くされた。光出力は、多種の試験間隔において光度計を有して測定された。光度計は、相関性がある色温度、ルーメン／ワットにおける有効性、及び、石英メタルハライド試験ランプ及び基準ランプの光出力に関連付けられる他のパラメータを与えた。
【００２２】
図２は、従来の石英メタルハライドランプに対する本発明の第１の実施例の石英メタルハライドランプの平均ルーメン維持における変化のグラフである。図２中に示される通り、ＮａＩ−ＳｃＩ３及び３ｗｔ％のＣｅＩ３を有する試験１の４つのランプ（表１中の横列１）は、基準１のランプ（表１中の横列２）より平均ルーメン維持を有した。３５００時間の作動後、ＮａＩ−ＳｃＩ３及び３ｗｔ％のＣｅＩ３を有する試験１のランプは、８２．４ｗｔ％のルーメン維持を有した。これは、３５００時間における基準１のランプの６８．４％のルーメン維持より１４％高かった。ＮａＩ−ＳｃＩ３及び３ｗｔ％のＣｅＩ３を有する試験１のランプは、基準１のランプより短いグローからアークまでの１００時間作動後の遷移計測を有した。１００時間での光出力の色特性及び光出力は、試験１のランプ及び基準１のランプに対してと同様であった。時間と共におきるランプ電圧の上昇及び色のシフトは、試験１のランプ及び基準１のランプに対してと同様であった。
【００２３】
図３は、従来の石英メタルハライドランプに対する本発明の第２の実施例の石英メタルハライドランプの平均ルーメン維持における変化のグラフである。図３中に示される通り、ＮａＩ−ＳｃＩ３及び２．４ｗｔ％のＣｅＩ３を有する試験２の５つのランプ（表１中の横列３）は、基準２のランプ（表１中の横列４）より高い平均ルーメン維持を有した。３５００時間の作動後、ＮａＩ−ＳｃＩ３及び２．４ｗｔ％のＣｅＩ３を有する試験２のランプは、７８．２のルーメン維持を有した。これは、３５００時間における基準２のランプの６５．４％のルーメン維持より１２．８％高かった。ＮａＩ−ＳｃＩ３及び２．４ｗｔ％のＣｅＩ３を有する試験２のランプは、基準２のランプより短いグローからアークまでの１００時間作動後の遷移計測を有した。１００時間での光出力の色特性及び光出力は、試験２のランプ及び基準２のランプに対してと同様であった。時間と共に起きるランプ電圧の上昇及び色のシフトは、試験２のランプ及び基準２のランプに対してと同様であった。
【００２４】
かかる実験は、石英メタルハライドランプ１０のルーメン維持が、化学充填において２ｗｔ％乃至６ｗｔ％のＣｅＩ３を有することによって向上された。当業者は、トリエーテッド及び非トリエーテッドタングステン電極２１，２２のいずれに対しても、ルーメン維持における同様の向上が以下に説明される化学充填の実施例を有して得られ得る、ことを十分理解する。以下に説明される実施例では、ハロゲン化されたナトリウム、ランタノイド、スカンジウム、リチウム、インジウム、及びタリウムは、化学基内の化合物及び要素の多種の組合せにおいて使用され得る。
【００２５】
一実施例では、トリエーテッドタングステン電極２１，２２を有する石英メタルハライドランプ１０のルーメン維持は、ハロゲン化ナトリウムが化学充填の７５％より大きいＮａＩ−ＳｃＩ３の化学充填において２ｗｔ％乃至６ｗｔ％のＣｅＩ３を含有することで、向上される。ハロゲン化ナトリウムが化学充填の７５％より大きいＮａＩ−ＳｃＩ３の化学充填において２ｗｔ％乃至６ｗｔ％のＣｅＩ３を加えることはまた、非トリエーテッドタングステン電極２１，２２を有する石英メタルハライドランプ１０のルーメン維持も向上する。他の実施例では、２ｗｔ％乃至６ｗｔ％のＣｅＩ３は、ＣｅＩ３、ＥｕＩ３、ＥｕＢｒ３、ＰｒＩ３、ＰｒＢｒ３、ＹｂＩ３、及び／又はＹｂＢｒ３のうち１つ又はそれ以上と置き換えられる。
【００２６】
一実施例では、化学充填は、ハロゲン化ナトリウム及びハロゲン化ランタノイドを有する。ハロゲン化ランタノイドは、ＥｕＩ３、ＥｕＢｒ３、ＰｒＩ３、ＰｒＢｒ３、ＹｂＩ３、及び／又はＹｂＢｒ３のうち１つ又はそれ以上であり、化学充填の２ｗｔ％乃至６ｗｔ％である。他の実施例では、化学充填は、ハロゲン化ナトリウム及びハロゲン化ランタノイドを有する。ハロゲン化ランタノイドは、ＥｕＩ３、ＥｕＢｒ３、ＰｒＩ３、ＰｒＢｒ３、ＹｂＩ３、及び／又はＹｂＢｒ３のうち１つ又はそれ以上であり、化学充填の３ｗｔ％乃至５ｗｔ％である。
【００２７】
一実施例では、化学充填は、ハロゲン化ナトリウム、及びＣｅＩ３、ＥｕＩ３、ＥｕＢｒ３、ＰｒＩ３、ＰｒＢｒ３、ＹｂＩ３、及び／又はＹｂＢｒ３のうち１つ又はそれ以上を有するハロゲン化ランタノイドを有する。ハロゲン化ランタノイドは、化学充填の２ｗｔ％乃至５．４ｗｔ％である。一実施例では、化学充填は、ハロゲン化ナトリウム、及びＣｅＢｒ３、ＥｕＩ３、ＥｕＢｒ３、ＰｒＩ３、ＰｒＢｒ３、ＹｂＩ３、及び／又はＹｂＢｒ３のうち１つ又はそれ以上を有するハロゲン化ランタノイドを有する。ハロゲン化ランタノイドは、化学充填の２ｗｔ％乃至４ｗｔ％である。他の実施例では、化学充填は、ハロゲン化ナトリウム、及びＣｅＢｒ３、ＥｕＩ３、ＥｕＢｒ３、ＰｒＩ３、ＰｒＢｒ３、ＹｂＩ３、及び／又はＹｂＢｒ３のうち１つ又はそれ以上を有するハロゲン化ランタノイドを有する。ハロゲン化ランタノイドは、化学充填の２ｗｔ％乃至６ｗｔ％であり、ハロゲン化ナトリウムは、化学充填の７７ｗｔ％より大きい。
【００２８】
一実施例では、２ｗｔ％乃至６ｗｔ％の１つ又はそれ以上のＥｕＩ３、ＥｕＢｒ３、ＰｒＩ３、ＰｒＢｒ３、ＹｂＩ３、及び／又はＹｂＢｒ３は、ハロゲン化ナトリウム及びハロゲン化スカンジウムを有する化学充填に対して加えられる。他の実施例では、２ｗｔ％乃至６ｗｔ％の１つ又はそれ以上のＥｕＩ３、ＥｕＢｒ３、ＰｒＩ３、ＰｒＢｒ３、ＹｂＩ３、及び／又はＹｂＢｒ３は、ハロゲン化ナトリウム、ハロゲン化スカンジウム、及びハロゲン化リチウムを有する化学充填に対して加えられる。更に他の実施例では、化学充填は、ハロゲン化ナトリウム、ハロゲン化スカンジウム、及びハロゲン化リチウムを有する（ＮａＩ−ＳｃＩ３−ＬｉＩ）。
【００２９】
一実施例では、２ｗｔ％乃至６ｗｔ％の１つ又はそれ以上のＥｕＩ３、ＥｕＢｒ３、ＰｒＩ３、ＰｒＢｒ３、ＹｂＩ３、及び／又はＹｂＢｒ３は、ハロゲン化ナトリウム、ハロゲン化インジウム、及びハロゲン化タリウムを有する化学充填に対して加えられる。
【００３０】
一実施例では、化学充填は、化学充填の７７ｗｔ％より大きいハロゲン化ナトリウム、並びに、水銀、ハロゲン化スカンジウム、及びＣｅＩ３、ＣｅＢｒ３、ＥｕＩ３、ＥｕＢｒ３、ＰｒＩ３、ＰｒＢｒ３、ＹｂＩ３、及び／又はＹｂＢｒ３のうち１つ又はそれ以上を有する。一実施例では、化学充填は、化学充填の７７ｗｔ％より大きいハロゲン化ナトリウム、並びに、水銀、ハロゲン化スカンジウム、及びＣｅＩ３、ＣｅＢｒ３、ＥｕＩ３、ＥｕＢｒ３、ＰｒＩ３、ＰｒＢｒ３、ＹｂＩ３、及び／又はＹｂＢｒ３のうち１つ又はそれ以上を有する。
【００３１】
一実施例では、化学充填は、水銀、ハロゲン化ナトリウム、ハロゲン化インジウム、及びハロゲン化タリウム、並びに、ＣｅＩ３、ＣｅＢｒ３、ＥｕＩ３、ＥｕＢｒ３、ＰｒＩ３、ＰｒＢｒ３、ＹｂＩ３、及びＹｂＢｒ３から選択された１つ又はそれ以上のハロゲン化ランタノイドを有する。この実施例では、ハロゲン化ランタノイドは、化学充填の２乃至６ｗｔ％である。一実施例では、化学充填は、ハロゲン化ナトリウム、ハロゲン化インジウム、及びハロゲン化タリウム（ＮａＩ−ＩｎＩ−ＴｌＩ）を有する。
【００３２】
一実施例では、３ｗｔ％乃至５ｗｔ％の１つ又はそれ以上のＣｅＩ３、ＣｅＢｒ３、ＥｕＩ３、ＥｕＢｒ３、ＰｒＩ３、ＰｒＢｒ３、ＹｂＩ３、及び／又はＹｂＢｒ３は、ハロゲン化ナトリウム、ハロゲン化インジウム、及びハロゲン化タリウムを有する化学充填に対して加えられる。
【００３３】
当業者は、追加的な要素及び化合物が所望の結果をもたらすよう化学充填に対して加えられ得る、ことを十分理解する。１ｗｔ％乃至４ｗｔ％のＴｈＩ４は、数千時間であるランプの作動寿命にわたって十分なトリウムがあることを確実にするよう、上述された化学充填のいずれかに対して加えられ得る。一実施例では、１ｗｔ％乃至４ｗｔ％のＴｈＩ４は、電極２１，２２がトリエーテッドタングステン電極である場合にのみ、上述された化学充填に対して加えられる。水銀はまた、石英メタルハライドランプ１０の開始を支援するよう上述された化学充填に対して加えられ得る。
【００３４】
本願中に示された本発明の実施例は、現時点では望ましいと考えられるが、多種の変更及び修正は、本発明の趣旨及び範囲を逸脱せずに行われ得る。本発明の範囲は、添付の請求項において示され、同等の意味及び範囲内にある全ての変更は、該請求項中に含有されると意図される。
【図面の簡単な説明】
【００３５】
【図１】本発明に従って作られた石英メタルハライドランプの前面図である。
【図２】従来の石英メタルハライドランプに対する本発明の第１の実施例の石英メタルハライドランプの平均的なルーメン維持における変化のグラフである。
【図３】従来の石英メタルハライドランプに対する本発明の第２の実施例の石英メタルハライドランプの平均的ルーメン維持における変化のグラフである。
【図１】
2008519412.tif 000004
【図２】
2008519412.tif 000005
【図３】
2008519412.tif 000006
【国際調査報告】
2008519412.tif 000007
2008519412.tif 000008